(57)【要約】      （修正有）【課題】長期間の繰り返し使用に対しても、機械的／電気的耐久性に優れ、異常画像の発生がない高耐久性の電子写真感光体およびそれを用いた画像形成装置を提供する。【解決手段】導電性基体上に、電子輸送物質、電荷発生物質およびバインダ樹脂を含有する感光層が設けられた電子写真感光体において、電子輸送物質が、以下の式（Ｉ）：2013037119.tif 000022［式中、Ａｒは、フッ素原子または低級パーフッ素化アルキル基で置換されていてもよいアリレン基を意味し、Ａｒ1は、フッ素原子または低級パーフッ素化アルキル基で置換されていてもよいフェニル基を意味する］で表されるジスチルベン誘導体である。【選択図】なし【特許請求の範囲】
【請求項１】
導電性基体上に、少なくとも電子輸送物質、電荷発生物質およびバインダ樹脂を含有する感光層が設けられた電子写真感光体において、前記電子輸送物質が、以下の式（Ｉ）：
【化１】
2013037119.tif 000018
［式中、Ａｒは、フッ素原子または低級パーフッ素化アルキル基で置換されていてもよいアリレン基を意味し、Ａｒ1は、フッ素原子または低級パーフッ素化アルキル基で置換されていてもよいフェニル基を意味する］
で表されるジスチルベン誘導体であり、ホール輸送物質と併用されることを特徴とする電子写真感光体。
【請求項２】
前記Ａｒのアリレン基が、次の式（ＩＩ）：
【化２】
2013037119.tif 000019
で表されるフェニレン基であるか、または次の式（ＩＩＩ）：
【化３】
2013037119.tif 000020
で表されるビフェニル−４,４'−イレン基であり；
前記Ａｒ1の低級パーフッ素化アルキル基が、トリフルオロメチル、ペンタフルオロエチル、ｎ−ヘプタフルオロプロピル、ヘプタフルオロイソプロピル、ｎ−ノナフルオロブチル、ノナフルオイソブチル、ｓ−ノナフルオブチルまたはｔ−ノナフルオブチル基である、請求項１に記載の感光体。
【請求項３】
前記Ａｒが、フェニレン、２−フルオロフェニレン、２,５−ジフルオロフェニレンもしくは２−トリフルオロメチルフェニレン基であるか、またはビフェニル−４,４'−イレン、３,３'−ジフルオロビフェニル−４,４'−イレンもしくは３,３'−ジトリフルオロメチルビフェニル−４,４'−イレン基であり；
前記Ａｒ1が，４−フルオロフェニル、３,５−ジフルオロフェニル、４−トリフルオロメチルフェニル、３,５−ジトリフルオロメチルフェニル、４−トリフルオロメチルフェニルである、請求項１または２に記載の感光体。
【請求項４】
前記Ａｒが、フェニレン、２−トリフルオロメチルフェニレンまたはビフェニル−４,４'−イレン基であり；
前記Ａｒ1が、４−フルオロメチルフェニル、４−トリフルオロメチルフェニルまたは３,５−ジトリフルオロメチルフェニル基である、請求項１〜３のいずれか１つに記載の感光体。
【請求項５】
前記電子輸送物質が、以下の構造：
【化４】
2013037119.tif 000021
で表されるホール輸送物質と併用されている、請求項１〜４のいずれか１つに記載の感光体。
【請求項６】
前記電子輸送物質の重量Ｅとホール輸送物質の重量Ｈとの比率Ｈ／Ｅが、９／１〜１／９である請求項１〜５のいずれか１つに記載の感光体。
【請求項７】
前記感光層が、単層型である請求項１〜４のいずれか１つに記載の感光体。
【請求項８】
前記電子輸送物質の添加量が、前記バインダ樹脂１００重量部に対して３０〜１００重量部の範囲の値である、請求項１〜５のいずれか１つに記載の電子写真感光体。
【請求項９】
前記請求項１〜６のいずれか１つに記載の電子写真感光体を備え、該感光体の周囲に、帯電手段、露光手段、現像手段及び転写手段を備えることを特徴とする画像形成装置。
【発明の詳細な説明】
【技術分野】
【０００１】
本発明は、ジスチルベン誘導体を用いた電子写真感光体に関する。
より具体的には、本発明は、電子写真感光体、有機太陽電池、有機ＥＬ素子、有機トランジスタ等に用いることができる新規なジスチルベン誘導体を用いた電子写真感光体、およびそれを用いた複写機、ファクシミリ、プリンタなどの画像形成装置に関する。
【背景技術】
【０００２】
近年、電子写真感光体、有機太陽電池、有機ＥＬ素子、有機トランジスタ等に有機デバイスに用いるべく電荷輸送物質が盛んに開発されている。
電荷輸送物質には、大きく分けて主にホールを輸送するホール輸送物質、電子を輸送する電子輸送物質がある。
これまで、ホール輸送物質については優れた物質が開発され多くの電子写真感光体に応用されている。
【０００３】
本発明の化合物に類似するジスチルベン誘導体もホール輸送物質として知られている（特許文献１）。
これに対し、電子輸送物質は、優れた移動度を有するものが少なく、また毒性を有するものもあり開発が遅れている。
【０００４】
一方、画像形成装置では、当該装置に用いられる光源の波長領域に感度を有する種々の電子写真感光体が使用されている。その１つはセレンなどの無機材料を感光層に用いた無機感光体であり、他は有機材料を感光層に用いた有機感光体である。有機感光体は、無機感光体に比べて製造が容易であり、かつ電荷発生物質、電荷輸送物質（電子輸送物質・ホール輸送物質）、バインダ樹脂などの材料選択肢が多様で、機能設計の自由度が高いことから、近年、多く使用されるようになっている。
有機感光体には、電荷発生物質を含有した電荷発生層と電荷輸送物質を含有した電荷輸送層との積層構造からなる、いわゆる積層型感光体と、電荷発生物質と電荷輸送物質とを単一層に含有させた、いわゆる単層型感光体とがある。
【０００５】
有機系感光体の研究開発において、優れた電荷輸送能を有するホール輸送物質の開発が先行したことから、負帯電方式の感光体が実用化されているが、この方式は有害なオゾンや窒素酸化物を多く発生し、コロナ放電による帯電を均一化することが難しいなどの問題がある。
【０００６】
一方、正帯電方式は上記の負帯電方式の問題を有さず、セレン系感光体およびａ−Ｓｉ感光体などの正帯電方式の無機系感光体におけるプロセス技術を適用できることから、高性能な正帯電方式の有機系感光体の出現が望まれてきた。
【０００７】
これらの有機感光体に電荷輸送物質として含有される電子輸送物質には、これまで、３,５−ジメチル−３',５'−ジｔ−ブチルジフェノキノンなどが使用されてきた（特許文献２）。
しかしながら、この電子輸送物質を含有した感光体では移動度が低く十分な感度が得られないことに加え、有機溶剤に対する溶解性および結着樹脂との親和性が低く、出力画像において画像欠陥の要因となる感光層中での結晶化が起こり易いという欠点がある。
【０００８】
このような欠点を改善するために、非対称型構造のジフェノキノン化合物や低分子であるベンゾキノン誘導体との混合が提案されてきたが、その感光体の電子移動度は低く、また電荷発生物質からの注入効率の低さに起因する残留電位の高さの問題や繰り返し使用時における電荷蓄積による感度、帯電保持率、残留電位などの基本的な電気特性の変化や劣化等の問題は未だ解決されていない。
【０００９】
画像形成装置では、感光体に対して前述の帯電、露光、現像、転写、クリーニングおよび除電の動作が種々の環境下で繰返し実行されるので、感光体には、感度が高いことおよび光応答性に優れることに加えて、環境安定性、電気的安定性および機械的外力に対する耐久性（耐刷性）が求められる。特に、感光体の表面層が、クリーニング部材などによる摺擦によって磨耗し難いことが求められる。
【００１０】
一般に、単層型感光体は、表面層全体に低分子化合物である電荷発生物質と電荷輸送物質が分布しているために、表面側に電荷輸送物質だけが存在する積層型に比べ耐摩耗性に弱いことが課題である。
【先行技術文献】
【特許文献】
【００１１】
【特許文献１】特開２００５−１４５８３２
【特許文献２】特開平１−２０６３４９
【発明の概要】
【発明が解決しようとする課題】
【００１２】
本発明は、さまざまな有機デバイスに応用できる優れた電子輸送物質を提供することを課題とする。
【００１３】
また、本発明は、長期間の繰り返し使用に対しても、機械的／電気的耐久性に優れ、異常画像の発生がない高耐久性の電子写真感光体およびそれを用いた画像形成装置を提供することを課題とする。
【課題を解決するための手段】
【００１４】
前述の通りジスチルベン誘導体はホール輸送物質として知られている。
本発明者らは、上記課題を解決すべく鋭意研究を重ねた結果、ジスチルベン誘導体が化学構造の改良によって電子輸送物質として機能することを見出し、本発明に至った。
【００１５】
さらに、以下の一般式（Ｉ）で示す特定のジスチルベン構造を有する化合物を電子輸送物質として使用することにより、電子写真感光体の感度を向上させることができるという新たな事実を見出し、本発明を完成するに至った。
【００１６】
しかるに、本発明によれば、導電性基体上に、少なくとも電子輸送物質、電荷発生物質およびバインダ樹脂を含有する感光層が設けられた電子写真感光体において、前記電子輸送物質が、以下の式（Ｉ）：
【化１】
2013037119.tif 000002
［式中、Ａｒは、フッ素原子または低級パーフッ素化アルキル基で置換されていてもよいアリレン基を意味し、Ａｒ1は、フッ素原子または低級パーフッ素化アルキル基で置換されていてもよいフェニル基を意味する］
で表されるジスチルベン誘導体であることを特徴とする電子写真感光体が提供される。
【００１７】
また、本発明によれば、前記の電子写真感光体を備え、該感光体の周囲に、帯電手段、露光手段、現像手段及び転写手段を備えることを特徴とする画像形成装置が提供される。
【発明の効果】
【００１８】
本発明の電子輸送物質は、電子写真感光体、有機太陽電池、有機ＥＬ素子、有機トランジスタ等に有機デバイスに用いると高感度、高耐久な有機デバイスが提供できるという効果がある。
【００１９】
本発明の電子輸送物質は、電子写真感光体に用いるとバインダ樹脂等との相溶性に優れ且つ高い電荷移動度を示すので、残留電位を効果的に低下させ、高い感度を得ることができると共に、良好な画像が得られるという効果がある。
【００２０】
本発明の感光体は、耐刷性に優れ、長期の使用にわたっても電気的安定性を保持し、画像上の劣化を発生しない、安定した感光体およびそれを用いた画像形成装置を提供することができる。
【００２１】
また、本発明の電子写真感光体によれば、感光層を単層型に特定することにより、構成や製造が容易であるにもかかわらず、感度特性が優れた電子写真感光体を得ることができる。また、本発明の単層型感光体は、オゾン発生の少ない正帯電方式に適した感光体を提供することができる。
【００２２】
また、本発明の電子写真感光体によれば、電子輸送物質の添加量を、所定範囲に制限することにより、電子輸送剤の結晶化を有効に防ぐことができ、さらに感度特性が優れた電子写真感光体を得ることができる。
【００２３】
また、本発明の電子写真感光体を備えた画像形成装置によれば、特定の電子輸送物質含む電子写真感光体を備えることにより、感度特性に優れ、鮮明な画像形成が可能な画像形成装置を得ることができる。
【図面の簡単な説明】
【００２４】
【図１】本発明の単層型感光体の要部の構成を示す模式断面図である。
【図２】本発明の単層型感光体の要部の構成を示す模式断面図である。
【図３】本発明の画像形成装置の構成を示す模式側面図である。
【発明を実施するための形態】
【００２５】
本発明の単層型感光体は、導電性基体上に、少なくとも電子輸送物質、電荷発生物質およびバインダ樹脂を含有する感光層が設けられた電子写真感光体において、前記電子輸送物質が、以下の式（Ｉ）：
【化２】
2013037119.tif 000003
【００２６】
［式中、Ａｒは、フッ素原子または低級パーフッ素化アルキル基で置換されていてもよいアリレン基を意味し、Ａｒ1は、フッ素原子または低級パーフッ素化アルキル基で置換されていてもよいフェニル基を意味する］
で表されるジスチルベン誘導体をホール輸送物質として含有することを特徴とする。
【００２７】
具体的には、前記アリレン基が、次の式（ＩＩ）：
【化３】
2013037119.tif 000004
で表されるフェニレン基であるか、または次の式（ＩＩＩ）：
【化４】
2013037119.tif 000005
で表されるビフェニル−４,４'−イレン基であり；
【００２８】
前記低級パーフッ素化アルキル基が、トリフルオロメチル、ペンタフルオロエチル、ｎ−ヘプタフルオロプロピル、ヘプタフルオロイソプロピル、ｎ−ノナフルオロブチル、ノナフルオイソブチル、ｓ−ノナフルオブチルまたはｔ−ノナフルオブチル基である。
【００２９】
より具体的には、前記Ａｒが、フェニレン、２−フルオロフェニレン、２,５−ジフルオロフェニレンもしくは２−トリフルオロメチルフェニレン基であるか、またはビフェニル−４,４'−イレン、３,３'−ジフルオロビフェニル−４,４'−イレンもしくは３,３'−ジトリフルオロメチルビフェニル−４,４'−イレン基であり；
前記Ａｒ1が，４−フルオロフェニル、３,５−ジフルオロフェニル、４−トリフルオロメチルフェニル、３,５−ジトリフルオロメチルフェニル、４−トリフルオロメチルフェニルである。
【００３０】
さらに具体的には、前記Ａｒが、フェニレン、２−トリフルオロメチルフェニレンまたはビフェニル−４,４'−イレン基であり；
前記Ａｒ1が、４−フルオロメチルフェニル、４−トリフルオロメチルフェニルまたは３,５−ジトリフルオロメチルフェニル基である。
【００３１】
前記電子輸送物質が、以下の構造：
【化５】
2013037119.tif 000006
で表されるホール輸送物質と併用され、前記電子輸送物質の重量Ｅとホール輸送物質の重量Ｈとの比率Ｈ／Ｅが、９／１〜１／９である。
【００３２】
また、本発明による感光層は、単層型であり、また、前記電子輸送物質の添加量が、前記バインダ樹脂１００重量部に対して３０〜１００重量部の範囲の値である。
【００３３】
本発明の単層型感光体について図面を用いて具体的に説明する。
図１および２は、本発明の単層型感光体の要部の構成を示す模式断面図である。
図１の単層型感光体１は、導電性支持１１上に、電荷発生物質１２と電荷輸送物質１３とを含有する単層型感光層１４０が積層されてなる。
【００３４】
図２の単層型感光体２は、導電性支持１１上に中間層１８を介して、電荷発生物質１２と電荷輸送物質１３とを含有する単層型感光層１４０が積層されてなる。
なお、符号１７はバインダ樹脂を示す。
図示していないが、導電性支持上に、電荷発生物質を含有する電荷発生層、電子輸送物質を含有する電荷輸送層を積層した積層型感光層を設けた積層型感光体も可能である。
【００３５】
［導電性支持体１１］
導電性支持体の構成材料は、単層型感光層１４０の電極としての機能と支持部材としての機能を有し、当該分野で用いられる材料であれば特に限定されない。
【００３６】
具体的には、アルミニウム、アルミニウム合金、銅、亜鉛、ステンレス鋼、チタンなどの金属材料：ポリエチレンテレフタレート、ポリアミド、ポリエステル、ポリオキシメチレン、ポリスチレンなどの高分子材料、硬質紙、ガラスなどからなる基体表面に金属箔をラミネートしたもの、金属材料を蒸着したもの、導電性高分子、酸化スズ、酸化インジウムなどの導電性化合物の層を蒸着もしくは塗布したものなどが挙げられる。
【００３７】
導電性支持体の形状は、図１および２に示すようなシート状および後述する図３に示すような円筒状に限定されず、円柱状、無端ベルト状などであってもよい。
導電性支持体１の表面には、必要に応じて、画質に影響のない範囲内で、陽極酸化皮膜処理、薬品、熱水などによる表面処理、着色処理、表面を粗面化するなどの乱反射処理を施されていてもよい。
【００３８】
乱反射処理は、レーザを露光光源として用いる電子写真プロセスにおいて本発明による感光体を用いる場合に特に有効である。すなわち、レーザを露光光源として用いる電子写真プロセスでは、レーザ光の波長が揃っているので、感光体の表面で反射されたレーザ光と感光体の内部で反射されたレーザ光とが干渉を起こし、この干渉による干渉縞が画像に現れて画像欠陥の発生することがある。そこで、導電性支持体の表面に乱反射処理を施すことにより、波長の揃ったレーザ光の干渉による画像欠陥を防止することができる。
【００３９】
［単層型感光層１４０］
単層型感光層は、電荷発生物質と、電荷輸送物質として一般式（１）または（２）で示される電子輸送物質とバインダ樹脂とを含有する。
電荷発生物質は、光を吸収することにより電荷を発生する能力を有する。
電荷発生物質としては、当該分野で用いられる化合物を使用できる。
【００４０】
具体的には、アゾ系顔料（モノアゾ系顔料、ビスアゾ系顔料、トリスアゾ系顔料など）、インジゴ系顔料（インジゴ、チオインジゴなど）、ペリレン系顔料（ペリレンイミド、ペリレン酸無水物など）、多環キノン系顔料（アントラキノン、ピレンキノンなど）、フタロシアニン系顔料（金属フタロシアニン、Ｘ型無金属フタロシアニンなど）、スクアリリウム色素、ピリリウム塩類、チオピリリウム塩類、トリフェニルメタン系色素などの有機顔料または染料、さらにセレン、非晶質シリコンなどの無機材料などが挙げられる。これらの電荷発生物質は１種を単独でまたは２種以上を組み合せて使用することができる。
【００４１】
これらの電荷発生物質の中でも、金属フタロシアニン、Ｘ型無金属フタロシアニンのようなフタロシアニン系顔料が好ましく、次式（Ａ）で示されるチタニルフタロシアニンが特に好ましい。
【化６】
2013037119.tif 000007
（式中、Ｘ1、Ｘ2、Ｘ3およびＸ4は、同一または異なって、水素原子、ハロゲン原子、アルキル基またはアルコキシ基であり、ｒ、ｓ、ｙおよびｚは、同一または異なって、０〜４の整数である）
【００４２】
フタロシアニン系顔料は、高い電荷発生効率と電荷注入効率とを有するので、光を吸収することによって多量の電荷を発生するとともに、発生した電荷を分子内に蓄積することなく、単層型感光層に含有される電荷輸送物質に電荷を効率よく注入されて円滑に輸送されるので、高感度かつ高解像度の感光体を得ることができる。
【００４３】
電荷発生物質は、増感染料と組み合せて使用することができる。
このような増感染料としては、例えばメチルバイオレット、クリスタルバイオレット、ナイトブルーおよびビクトリアブルーなどに代表されるトリフェニルメタン系染料；エリスロシン、ローダミンＢ、ローダミン３Ｒ、アクリジンオレンジおよびフラペオシンなどに代表されるアクリジン染料；メチレンブルーおよびメチレングリーンなどに代表されるチアジン染料；カプリブルーおよびメルドラブルーなどに代表されるオキサジン染料；シアニン染料；スチリル染料；ピリリウム塩染料およびチオピリリウム塩染料などが挙げられる。
【００４４】
電荷輸送物質は、電荷発生物質で発生した電荷を受入れ輸送する能力を有し、電子輸送物質およびホール輸送物質を包含する。
【００４５】
電子輸送物質は、前記一般式（Ｉ）で表される化合物であることを特徴とする。
前記一般式（Ｉ）で表される化合物は、溶解性が高いので、バインダ樹脂等との相溶性に優れると共に、長い共役結合を有しているので、高い電荷移動度を示す。そのため前記一般式（１）で表される化合物を電子輸送剤として用いた電子写真感光体は、優れた感度特性を得ることができる。
【００４６】
前記一般式（Ｉ）中、Ａｒ1が有し得る置換基である低級パーフッ化アルキル基としては、例えばトリフルオロメチル、ペンタフルオロエチル、ｎ−ヘプタフルオロプロピル、ヘプタフルオロイソプロピル、ｎ−ノナフルオロブチル、ノナフルオイソブチル、ｓ−ノナフルオブチル、ｔ−ノナフルオブチルなどの基が挙げられる。
【００４７】
前記一般式（Ｉ）中、Ａｒが意味するアリレン基としては、例えばフェニレン、ビフェニル−４,４'−イレン、トリレン、キシレンなどの基が挙げられる。
また、Ａｒが有し得る置換基である低級フルオロアルキル基としては、例えばトリフルオロメチル、ペンタフルオロエチル、ｎ−ヘプタフルオロプロピル、ヘプタフルオロイソプロピル、ｎ−ノナフルオロブチル、ノナフルオイソブチル、ｓ−ノナフルオブチル、ｔ−ノナフルオブチルなどの基が挙げられる。
【００４８】
また前記一般式（Ｉ）で示される化合物のうち、特性、原価および生産性などの観点から特に優れた化合物としては、Ａｒがフェニレン基またはフッソ原子あるいはトリフルオロメチル基を有するフェニレン基あるいはビフェニレン基であり、これらのフェニレン基またはビフェニル−４,４'−イレン基が有し得る置換基としては、トリフルオロメチル基またはペンタフルオロエチル基であるものを挙げることができる。
【００４９】
なお前記一般式（１）あるいは前記一般式（２）で示される化合物はたとえば以下のようにして製造することができる。
すなわち、以下の一般式（ＩＶ）：
【化７】
2013037119.tif 000008
で示されるジシアノ誘導体と、以下の一般式（Ｖ）：
【００５０】
【化８】
2013037119.tif 000009
で示されるベンズアルデヒド誘導体を１：２のモル比でジエチルエーテル、テトラヒドロフラン、エチレングリコールジメチルエーテルまたは１,４−ジオキサン等の溶剤中、あるいは無溶媒下において、０.２〜２.２当量の有機塩基、例えば、トリエチルアミン、ジイソプロピルエチルアミン、ピリジン、１,８−ジアザビシクロ［５,４,０］ウンデセ−７−エン、１,５−ジアザビシクロ［４,３,０］ノナ−５−エン等、あるいは、炭酸カリウム、炭酸ナトリウム、炭酸カルシウム、酢酸ナトリウム、酢酸カリウム、酢酸カルシウム、シュウ酸カリウム、シュウ酸ナトリウム等の無機塩基を加え４〜８時間、９０〜１３０℃で加熱/攪拌し、脱水縮合反応を行う。
【００５１】
反応終了後、放冷し、生じた結晶を濾別後、エタノール/酢酸エチル混合溶剤により再結晶を行うことで精製する事で目的の化合物が高純度で収率良く得られる。
前記一般式（Ｉ）で示される本発明の電子輸送物質の具体例としては、たとえば以下の表１に示す化合物（１）〜（２０）を挙げることができる。
しかしながら、以下の化合物によって本発明の化合物が限定されるものではない。
【００５２】
【表１−１】
2013037119.tif 000010
【００５３】
【表１−２】
2013037119.tif 000011
【００５４】
【表１−３】
2013037119.tif 000012
【００５５】
この電子輸送物質と併用されるホール輸送物質としては、エナミン誘導体、カルバゾール誘導体、オキサゾール誘導体、オキサジアゾール誘導体、チアゾール誘導体、チアジアゾール誘導体、トリアゾール誘導体、イミダゾール誘導体、イミダゾロン誘導体、イミダゾリジン誘導体、ビスイミダゾリジン誘導体、スチリル化合物、ヒドラゾン化合物、多環芳香族化合物、インドール誘導体、ピラゾリン誘導体、オキサゾロン誘導体、ベンズイミダゾール誘導体、キナゾリン誘導体、ベンゾフラン誘導体、アクリジン誘導体、フェナジン誘導体、アミノスチルベン誘導体、トリアリールアミン誘導体、トリアリールメタン誘導体、フェニレンジアミン誘導体、スチルベン誘導体およびベンジジン誘導体、ならびにこれらの化合物から生じる基を主鎖または側鎖に有するポリマー、例えばポリ−Ｎ−ビニルカルバゾール、ポリ−１−ビニルピレンおよびポリ−９−ビニルアントラセンなどが挙げられる。
【００５６】
また、これらと併用されるバインダ樹脂としては、例えば、単層型感光層の機械的強度、耐久性などを向上させる目的で使用され、当該分野で用いられる結着性を有する樹脂を使用できる。
【００５７】
具体的には、ポリメチルメタクリレート、ポリスチレン、ポリ塩化ビニルなどのビニル系樹脂；ポリカーボネート、ポリエステル、ポリエステルカーボネート、ポリスルホン、ポリアリレート、ポリアミド、メタクリル樹脂、アクリル樹脂、ポリエーテル、ポリアクリルアミド、ポリフェニレンオキサイドなどの熱可塑性樹脂；フェノキシ樹脂、エポキシ樹脂、シリコーン樹脂、ポリウレタン、フェノール樹脂、アルキッド樹脂、メラミン樹脂、フェノキシ樹脂、ポリビニルブチラール、ポリビニルホルマールなどの熱硬化性樹脂；これらの樹脂の部分架橋物、これらの樹脂に含まれる構成単位のうちの２つ以上を含む共重合体樹脂（塩化ビニル−酢酸ビニル共重合体樹脂、塩化ビニル−酢酸ビニル−無水マレイン酸共重合体樹脂、アクリロニトリル−スチレン共重合体樹脂などの絶縁性樹脂）などが挙げられる。これらのバインダ樹脂は１種を単独でまたは２種以上を組み合せて使用することができる。
【００５８】
これらの樹脂の中でも、ポリスチレン、ポリカーボネート、ポリアリレートおよびポリフェニレンオキサイドは、体積抵抗値が１０13Ω以上であって電気絶縁性に優れ、かつ成膜性、電位特性などにも優れるので好ましく、ポリカーボネートは特に好適に使用できる。
【００５９】
ホール輸送物質と電子輸送物質との使用割合は特に限定されないが、ホール輸送物質の重量Ｈと電子輸送物質の重量Ｅとの比率Ｈ／Ｅは、９／１〜１／９であるのが好ましい。
【００６０】
比率Ｈ／Ｅが９／１を超える場合には、ホール輸送物質の機能しか発揮されず、電子移動が困難となり感度が低下する。一方、比率Ｈ／Ｅが１／９未満の場合には、電子輸送物質の機能しか発揮されず感度の低下を引き起こすことがある。
電荷輸送物質の含有量は、単層型感光層の５〜７０重量％であるのが好ましい。
【００６１】
電荷輸送物質の含有量が７０重量％を超える場合には、膜強度が低下することがある。一方、電荷輸送物質の含有量が５重量％未満の場合には、電荷を輸送することができず感度が低下することがある。
【００６２】
電荷発生物質の含有量は、単層型感光層の２〜１０重量％であるのが好ましい。
電荷発生物質の含有量が１０重量％を超える場合には、感光層の膜強度が低下するだけでなく、電荷発生物質の分散性が低下して粗大粒子が増大し、露光によって消去されるべき部分以外の表面電荷が減少し、画像欠陥、特に白地にトナーが付着し微小な黒点が形成される黒ぽちと呼ばれる画像のかぶりが多くなることがある。一方、電荷発生物質の含有量が２重量％未満の場合には、感光体の感度が低下することがある。
【００６３】
バインダ樹脂の含有量は、単層型感光層の３０〜８０重量％程度であるのが好ましい。
バインダ樹脂の割合が８０重量％を超える場合には、単層型感光層の機能が低下するおそれがある。一方、バインダ樹脂の含有量が３０重量％未満の場合には、単層型感光層の膜強度が低下するおそれがある。
【００６４】
単層型感光層１４０は、電荷発生物質１２、電荷輸送物質１３（電子輸送物質および電子輸送物質）およびバインダ樹脂１７、ならびに必要に応じて酸化防止剤などの添加剤を適当な有機溶剤に溶解または分散して感光層形成用塗布液を調製し、この塗布液を導電性支持体１１の表面に、または導電性支持体１上に形成された中間層１８の表面に塗布し、次いで乾燥して有機溶剤を除去することによって形成できる。より具体的には、例えば、バインダ樹脂を有機溶剤に溶解してなる樹脂溶液に構成物質を溶解または分散させることにより、単層型感光層形成用塗布液を調製する。
【００６５】
有機溶剤としては、例えば、ベンゼン、トルエン、キシレン、メシチレン、テトラリン、ジフェニルメタン、ジメトキシベンゼン、ジクロルベンゼンなどの芳香族炭化水素類；ジクロロメタン、ジクロロエタン、テトラクロロプロパンなどのハロゲン化炭化水素；テトラヒドロフラン（ＴＨＦ）、ジオキサン、ジベンジルエーテル、ジメトキシメチルエーテル、１,２−ジメトキシエタンなどのエーテル類；メチルエチルケトン、シクロヘキサノン、アセトフェノン、イソホロンなどのケトン類；安息香酸メチル、酢酸エチル、酢酸ブチルなどのエステル類；ジフェニルスルフィドなどの含イオウ溶剤；ヘキサフロオロイソプロパノールなどのフッ素系溶剤；Ｎ,Ｎ−ジメチルホルムアミド、Ｎ,Ｎ−ジメチルアセトアミドなどの非プロトン性極性溶剤などが挙げられ。
【００６６】
これらの有機溶剤は、単独または混合溶剤として使用できる。
また、このような溶剤に、アルコール類、アセトニトリルまたはメチルエチルケトンを加えた混合溶剤を使用することもできる。これらの溶剤の中でも、地球環境に対する配慮から、非ハロゲン系有機溶剤が好適に用いられる。
【００６７】
構成物質を樹脂溶液に溶解または分散させるに先立ち、電荷発生物質およびその他の添加剤を予備粉砕してもよい。
予備粉砕は、例えば、ボールミル、サンドミル、アトライタ、振動ミル、超音波分散機などの一般的な粉砕機を用いて行うことができる。
【００６８】
構成物質の樹脂溶液への溶解または分散は、例えば、ペイントシェーカ、ボールミル、サンドミルなどの一般的な分散機を用いて行うことができる。このとき、容器および分散機を構成する部材から摩耗などによって不純物が発生し、塗布液中に混入しないように、分散条件を適宜設定するのが好ましい。
【００６９】
単層型感光層形成用塗布液の塗布方法は、塗布液の物性および生産性などを考慮して最適な方法を選択すればよく、具体意的には、ロール塗布、スプレー塗布、ブレード塗布、リング塗布、浸漬塗布などが挙げられる。
【００７０】
これらの塗布方法の中でも、浸漬塗布法は、塗布液を満たした塗工槽に基体を浸漬した後、一定速度または逐次変化する速度で引上げることによって基体の表面上に層を形成する方法であり、比較的簡単で、生産性および原価の点で優れている。したがって、浸漬塗布法は、電子写真感光体を製造する場合に多く利用されている。なお、浸漬塗布法に用いる装置には、塗布液の分散性を安定させるために、超音波発生装置に代表される塗布液分散装置を設けてもよい。
【００７１】
単層型感光層は、本発明の効果を阻害しない範囲で電荷輸送能を向上させるために、一般式（１）または（２）で示される電子輸送物質以外の電荷輸送物質を含有してもよい。単層型感光層は、必要に応じて当該分野で用いられる酸化防止剤、紫外線吸収剤、可塑剤、レベリング剤などの各種添加剤を含有してもよい。
【００７２】
酸化防止剤としては、フェノール系化合物、ハイドロキノン系化合物、トコフェロール系化合物およびアミン系化合物などが挙げられ、これらの中でも、ヒンダードフェノール誘導体、ヒンダードアミン誘導体およびこれらの混合物が特に好ましい。
【００７３】
酸化防止剤、紫外線吸収剤の配合により、オゾン、窒素酸化物などの酸化性のガスに対する単層型感光層の劣化を低減でき、かつ塗布液の安定性を向上させることができる。
酸化防止剤の含有量は、電荷輸送物質１００重量部に対して０.１〜５０重量部が好ましい。酸化防止剤の含有量が５０重量部を超える場合には、感光体特性に悪影響を及ぼすことがある。一方、酸化防止剤の含有量が０.１重量部未満の場合には、塗布液の安定性の向上および感光体の耐久性の向上に充分な効果を得ることができないことがある。
【００７４】
可塑剤としては、例えばフタル酸エステルなどの二塩基酸エステル、脂肪酸エステル、リン酸エステル、塩素化パラフィンおよびエポキシ型可塑剤などが挙げられる。
レベリング剤としては、例えばシリコーン系レベリング剤などが挙げられる。
可塑剤、レベリング剤の配合により、成膜性、可撓性および表面平滑性を向上させることができる。
【００７５】
単層型感光層の製造における乾燥工程の温度は、使用した有機溶剤を除去し得る温度であれば特に限定されないが、５０〜１４０℃が適当であり、８０〜１３０℃が特に好ましい。
乾燥温度が１４０℃を超える場合には、単層型感光体の繰返し使用時の電気的特性が悪化して、得られる画像が劣化するおそれがある。一方、乾燥温度が５０℃未満の場合には、乾燥時間が長くなることがある。
【００７６】
このような単層型感光層の製造における温度条件は、単層型感光層のみならず後述する中間層などの層形成や他の処理においても共通する。
単層型感光層の膜厚は特に限定されないが、５〜４０μｍが好ましく、１０〜３０μｍが特に好ましい。
【００７７】
単層型感光層の膜厚が１００μｍを超える場合には、感光体の生産性が低下するおそれがある。一方、単層型感光層の膜厚が５μｍ未満の場合には、感光体表面の帯電保持能が低下し、単層型感光体の解像度が低下するおそれがある。
【００７８】
［中間層１８］
本発明の単層型感光体は、導電性支持体１１と単層型感光層１４０との間に中間層１８を有するのが好ましい。
【００７９】
中間層は、導電性支持体から単層型感光層または積層型感光層への電荷の注入を防止する機能を有する。すなわち、単層型感光層または積層型感光層の帯電性の低下が抑制され、露光によって消去されるべき部分以外の表面電荷の減少が抑えられ、かぶりなどの画像欠陥の発生が防止される。特に、反転現像プロセスによる画像形成の際に、白地部分にトナーからなる微小な黒点が形成される黒ポチと呼ばれる画像かぶりが発生するのが防止される。
【００８０】
また、中間層で導電性支持体の表面を被覆する中間層は、導電性支持体の表面の欠陥である凹凸の度合を軽減して表面を均一化し、単層型感光層または積層型感光層の成膜性を高め、導電性支持体と単層型感光層または積層型感光層との密着性を向上させることができる。
【００８１】
中間層は、例えば、樹脂材料を適当な溶剤に溶解させて中間層形成用塗布液を調製し、この塗布液を導電性支持体の表面に塗布し、乾燥により有機溶剤を除去することによって形成できる。
【００８２】
樹脂材料としては、単層型感光層に含まれるものと同様のバインダ樹脂に加えて、カゼイン、ゼラチン、ポリビニルアルコール、エチルセルロースなどの天然高分子材料などが挙げられ、これらの１種または２種以上を使用できる。これらの樹脂の中でも、ポリアミド樹脂が好ましく、特にアルコール可溶性ナイロン樹脂が特に好ましい。アルコール可溶性ナイロン樹脂としては、例えば６−ナイロン、６,６−ナイロン、６,１０−ナイロン、１１−ナイロン、２−ナイロンおよび１２−ナイロンなどの単独重合または共重合ナイロン、ならびにＮ−アルコキシメチル変性ナイロンおよびＮ−アルコキシエチル変性ナイロンのように、ナイロンを化学的に変性させた樹脂などが挙げられる。
【００８３】
樹脂材料を溶解または分散させる溶剤としては、例えば、水、メタノール、エタノール、ブタノールなどのアルコール類、メチルカルビトール、ブチルカルビトールなどのグライム類、ジクロロエタン、クロロホルムもしくはトリクロロエタンなどの塩素系溶剤、アセトン、ジオキソラン、これらの溶剤を２種以上混合した混合溶剤などが挙げられる。これらの溶剤の中でも、地球環境に対する配慮から、非ハロゲン系有機溶剤が好適に用いられる。
その他の工程およびその条件は、単層型感光層の形成に準ずる。
【００８４】
また、中間層形成用塗布液は、金属酸化物粒子を含んでいてもよい。
金属酸化物粒子は、中間層の体積抵抗値を容易に調節でき、単層型感光層または積層型感光層への電荷の注入をさらに抑制できると共に、各種環境下において感光体の電気特性を維持できる。
【００８５】
金属酸化物粒子としては、例えば、酸化チタン、酸化アルミニウム、水酸化アルミニウム、酸化スズなどが挙げられる。
【００８６】
中間層形成用塗布液におけるバインダ樹脂と金属酸化物粒子との合計重量Ｃと溶剤の重量Ｄとの比率（Ｃ／Ｄ）は、１／９９〜４０／６０が好ましく、２／９８〜３０／７０が特に好ましい。
【００８７】
また、バインダ樹脂の重量Ａと金属酸化物粒子の重量Ｂとの比率Ａ／Ｂは、９０／１０〜１／９９が好ましく、７０／３０〜５／９５が特に好ましい。
中間層の膜厚は特に限定されないが、０．０１〜２０μｍが好ましくは、０．０５〜１０μｍが特に好ましい。
【００８８】
中間層の膜厚が２０μｍを超える場合には、均一な中間層を形成し難く、また中間層上に均一な単層型感光層を形成し難く、感光体の感度が低下するおそれがある。一方、中間層の膜厚が０．０１μｍ未満の場合には、中間層として実質的に機能しなくなり、導電性支持体の欠陥を被覆して均一な表面が得られないおそれがある。すなわち、導電性支持体からの単層型感光層への電荷の注入を防止することができなくなり、単層型感光層の帯電性の低下が生じる。
【００８９】
なお、導電性支持体の構成材料がアルミニウムの場合には、アルマイトを含む層（アルマイト層）を形成し、中間層とすることができる。
【００９０】
本発明の電子写真装置は、本発明の単層型感光体と、単層型感光体を帯電させる帯電手段と、帯電された単層型感光体に対して露光を施す露光手段と、露光によって形成される静電潜像を現像する現像手段とを備えることを特徴とする。
【００９１】
図面を用いて本発明の電子写真装置およびその動作について説明するが、以下の記載内容に限定されるものではない。
【００９２】
図３は、本発明の電子写真装置の構成を示す模式側面図である。
【００９３】
図３の電子写真装置（レーザプリンタ）１００は、本発明の感光体１（図１参照）と、露光手段（半導体レーザ）３１と、帯電手段（コロナ帯電器）３２と、現像手段（現像器）３３と、転写手段（転写帯電器）３４と、搬送ベルト（図示せず）と、定着手段（定着器）３５、クリーニング手段（クリーナ）３６とを含んで構成される。符号５１は転写紙を示す。
【００９４】
感光体１は、図示しない電子写真装置１００本体に回転自在に支持され、図示しない駆動手段によって回転軸線４４回りに矢符４１方向に回転駆動される。駆動手段は、例えば電動機と減速歯車とを含んで構成され、その駆動力を感光体１の芯体を構成する導電性支持体に伝えることによって、感光体１を所定の周速度で回転駆動させる。帯電器３２、露光手段３１、現像器３３、転写帯電器３４およびクリーナ３６は、この順序で、感光体１の外周面に沿って、矢符４１で示される感光体１の回転方向上流側から下流側に向って設けられる。
【００９５】
帯電器３２は、感光体１の外周面を均一に所定の電位に帯電させる帯電手段である。
本発明の電子写真装置における帯電手段は、有害なオゾンガス発生低減の観点から、正帯電であるのが好ましい。
【００９６】
露光手段３１は、半導体レーザなどを光源として備え、光源から出力されるレーザビームなどの光を、帯電器３２と現像器３３との間の感光体１の表面に照射することによって、帯電された感光体１の外周面に対して画像情報に応じた露光を施す。光は、主走査方向である感光体１の回転軸線４４の延びる方向に繰返し走査され、これらが結像して単層型感光体１の表面に静電潜像が順次形成される。すなわち、帯電器３２により均一に帯電された感光体１の帯電量がレーザビームの照射および非照射によって差異が生じて静電潜像が形成される。
【００９７】
現像器３３は、露光によって感光体１の表面に形成される静電潜像を、現像剤（トナー）によって現像する現像手段であり、感光体１を臨んで設けられ、感光体１の外周面にトナーを供給する現像ローラ３３ａと、現像ローラ３３ａを感光体１の回転軸線４４と平行な回転軸線まわりに回転可能に支持すると共にその内部空間にトナーを含む現像剤を収容するケーシング３３ｂとを備える。
【００９８】
転写帯電器３４は、現像によって単層型感光体１の外周面に形成される可視像であるトナー像を、図示しない搬送手段によって矢符４２方向から感光体１と転写帯電器３４との間に供給される記録媒体である転写紙５１上に転写させる転写手段である。転写帯電器３４は、例えば、帯電手段を備え、転写紙５１にトナーと逆極性の電荷を与えることによってトナー像を転写紙５１上に転写させる非接触式の転写手段である。
【００９９】
クリーナ３６は、転写帯電器３４による転写動作後に感光体１の外周面に残留するトナーを除去し回収する清掃手段であり、感光体１の外周面に残留するトナーを剥離させるクリーニングブレード３６ａと、クリーニングブレード３６ａによって剥離されたトナーを収容する回収用ケーシング３６ｂとを備える。また、このクリーナ３６は、図示しない除電ランプと共に設けられる。
【０１００】
また、電子写真装置１００には、単層型感光体１と転写帯電器３４との間を通過した転写紙５１が搬送される下流側に、転写された画像を定着させる定着手段である定着器３５が設けられる。定着器３５は、図示しない加熱手段を有する加熱ローラ３５ａと、加熱ローラ３５ａに対向して設けられ、加熱ローラ３５ａに押圧されて当接部を形成する加圧ローラ３５ｂとを備える。
【０１０１】
また、符号３７は転写紙と感光体を分離する分離手段、３８は画像形成方法の各手段を収容するケーシングを示す。
【０１０２】
この電子写真装置１００による画像形成動作は、次のようにして行われる。まず、単層型感光体１が駆動手段によって矢符４１方向に回転駆動されると、露光手段３１による光の結像点よりも感光体１の回転方向上流側に設けられる帯電器３２によって、感光体１の表面が正または負の所定電位に均一に帯電される。
【０１０３】
次いで、露光手段３１から、感光体１の表面に対して画像情報に応じた光が照射される。感光体１は、この露光によって、光が照射された部分の表面電荷が除去され、光が照射された部分の表面電位と光が照射されなかった部分の表面電位とに差異が生じ、静電潜像が形成される。
【０１０４】
露光手段３１による光の結像点よりも感光体１の回転方向下流側に設けられる現像器３３から、静電潜像の形成された感光体１の表面にトナーが供給されて静電潜像が現像され、トナー像が形成される。
【０１０５】
感光体１に対する露光と同期して、感光体１と転写帯電器３４との間に、転写紙５１が供給される。転写帯電器３４によって、供給された転写紙５１にトナーと逆極性の電荷が与えられ、感光体１の表面に形成されたトナー像が、転写紙５１上に転写される。
【０１０６】
トナー像の転写された転写紙５１は、搬送手段によって定着器３５に搬送され、定着器３５の加熱ローラ３５ａと加圧ローラ３５ｂとの当接部を通過する際に加熱および加圧され、トナー像が転写紙５１に定着されて堅牢な画像となる。このようにして画像が形成された転写紙５１は、搬送手段によって電子写真装置１００の外部へ排紙される。
【０１０７】
一方、転写帯電器３４によるトナー像の転写後も感光体１の表面上に残留するトナーは、クリーナ３６によって感光体１の表面から剥離されて回収される。このようにしてトナーが除去された感光体１の表面の電荷は、除電ランプからの光によって除去され、感光体１の表面上の静電潜像が消失する。その後、感光体１はさらに回転駆動され、再度帯電から始まる一連の動作が繰返されて連続的に画像が形成される。
【実施例】
【０１０８】
以下に実施例および比較例により本発明を具体的に説明するが、これらの実施例により本発明が限定されるものではない。
合成例１
１,４−フェニレンジアセトニトリル  ２.０ｇ（１当量）、４−トリフルオロメチルベンズアルデヒド  ５.３５ｇ（１当量）、を１,４−ジオキサン４０ｍｌに溶解させた後、有機塩基としてＤＢＵ＝１,８−ジアザビシクロ［５,４,０］ウンデセ−７−エン  ４.１ｇ（２.１当量）を加え８時間加熱還流を行った。放令後、析出した結晶を濾別し、得られた結晶をエタノール/酢酸エチル混合溶媒から再結晶して、粉末状化合物１０.７ｇを得た。
【０１０９】
得られた化合物を液体クロマトグラフィー−質量分析法で分析した結果、目的とする化合物（１）（分子量の計算値：４６８.３９）にプロトンが付加した分子イオン［Ｍ＋Ｈ］+に相当するピークが４６９．２.に観測されたことから、表１に記載した化合物（１）が得られたことが判った（収率：９０％）。
また、ＬＣ−ＭＳの分析結果から、得られた化合物（１）の純度は９８.３％であることが判った。
【０１１０】
上記合成例１と同様な反応条件により、対応するジアセトニトリル誘導体原料とベンズアルデヒド誘導体とを適宜選択することにより、上記の表１に記載した化合物（２）〜（２０）も合成することが出来きる。
【０１１１】
以下の表に化合物（１）、（３）、（６）、（１１）、（１４）および（１７）を合成した際の純度、元素分析における各化合物の理論値と、実測値[Ｍ＋Ｈ]+の値を示す。
【０１１２】
【表２】
2013037119.tif 000013
【０１１３】
実施例１
酸化チタン（商品名：タイベークＴＴＯ−Ｄ−１、石原産業株式会社製）９重量部と共重合ナイロン樹脂（商品名：アミランＣＭ８０００、東レ株式会社製）９重量部とを、１,３−ジオキソラン４１重量部とメタノール４１重量部との混合溶剤に加え、ペイントシェーカにて１２時間分散処理し、中間層用塗布液（２.０ｋｇ）を調製した。
【０１１４】
得られた中間層用塗布液を、導電性支持体である直径３０ｍｍ、長さ３４０ｍｍのアルミニウム製円筒状支持体上に膜厚１μｍとなるように浸漬塗布法により塗布し、中間層を形成した。
【０１１５】
次に、電荷発生物質として下記の構造：
【化９】
2013037119.tif 000014
を有するチタニルフタロシアニン２１５重量部とバインダ樹脂としてポリカーボネート樹脂（商品名：ＰＣＺ−４００、三菱ガス化学株式会社製）２１５重量部とを、テトラヒドロフラン３３１０重量部に加え、ボールミルにて２７時間分散処理し、電荷発生物質分散液（２.０ｋｇ）を調製した。
【０１１６】
一方、ホール輸送物質として下記構造：
【化１０】
2013037119.tif 000015
を有する化合物（ＴＰＤ）１２２重量部と、電子輸送物質として上記合成例１に従って合成した化合物（１）を８１重量部と、バインダ樹脂としてポリカーボネート樹脂（商品名：ＰＣＺ−４００、三菱ガス化学株式会社製）１８６重量部とを、テトラヒドロフラン１０９５重量部に加えて溶解させ、電荷輸送物質溶解液（２.０ｋｇ）を調製した。
【０１１７】
電荷発生物質分散液１７５重量部を電荷輸送物質溶解液の全量に攪拌しつつ混合し、単層型感光層用塗布液（２.０ｋｇ）を調製した。
【０１１８】
得られた単層型感光層用塗布液を中間層上に浸漬塗布法より塗布し、次いで得られた塗膜を１１０℃の熱風で６０分間乾燥させ、膜厚２７μｍの単層型感光層を有する図２の単層型感光体を作製した。
【０１１９】
実施例２
電子輸送物質として化合物（１）に代えて化合物（３）を用いたこと以外は実施例１と同様にして、図２の単層型感光体を作製した。
【０１２０】
実施例３
電子輸送物質として化合物（１）に代えて化合物（６）を用いたこと以外は実施例１と同様にして、図２の単層型感光体を作製した。
【０１２１】
実施例４
電子輸送物質とホール輸送物質の合計含有量をバインダー樹脂の１００重量部に対して３０重量部としたこと以外は実施例１と同様にして、図２の単層型感光体を作製した。
【０１２２】
実施例５
電子輸送物質とホール輸送物質の合計含有量をバインダー樹脂の１００重量部に対して１００重量部としたこと以外は実施例１と同様にして、図２の単層型感光体を作製した。
【０１２３】
実施例６
中間層を設けなかったこと以外は実施例１と同様にして、図１の単層型感光体を作製した。
【０１２４】
比較例１
電子輸送物質として例示化合物１に代えて下記化合物５を用いたこと以外は実施例１と同様にして、図２の単層型感光体を作製した。
【化１１】
2013037119.tif 000016
【０１２５】
実機による評価
実施例１〜４および比較例１の各感光体を、負帯電方式のデジタル複写機（商品名：ＡＲ−４５０、シャープ株式会社製）を正帯電方式に改造した試験用複写機に装着し、５万回画像形成することによって、感度、耐刷性および電荷移動錯体形成の評価試験を行った。
【０１２６】
［電気特性評価］
試験用複写機から現像器を取外し、その代わりに現像部位に表面電位計（型式：ｍｏｄｅｌ  ３４４、トレック・ジャパン社製）を装着した。この複写機を用い、温度２５℃、相対湿度５０％の常温／常湿（Ｎ／Ｎ：Normal Temperature/Normal Humidity）環境中において、レーザ光による露光を施さなかった場合の感光体の表面電位を＋６５０Ｖに調整し、その状態でレーザ光により露光（０．４μＪ／ｃｍ2）を施した場合の感光体の表面電位を露光電位ＶＬ（Ｖ）として測定した。露光電位ＶＬの絶対値が小さい程、高感度であると評価し、次の基準で判定した。
【０１２７】
＜判定基準＞
ＶＧ（very good、優良）：（｜ＶＬ｜＜１２０（Ｖ）
Ｇ（good、良好）：（１２０（Ｖ）≦｜ＶＬ｜＜１５０（Ｖ）
Ｂ（bad、不良）：（１５０（Ｖ）≦｜ＶＬ｜。
【０１２８】
［耐刷性］
試験用複写機に備わるクリーニング器のクリーニングブレードが単層型感光体に当接する圧力、いわゆるクリーニングブレード圧を初期線圧で２０ｇｆ／ｃｍ（１.９６×１０-1Ｎ／ｃｍ）に調整した。Ｎ／Ｎ環境中で、各感光体毎に文字テストチャートを記録紙５万枚に形成して耐刷試験を行った。
【０１２９】
耐刷試験開始時と記録紙５万枚画像形成後との膜厚、すなわち感光層の層厚みを、膜厚測定装置（商品名：Ｆ−２０−ＥＸＲ、フィルメトリックス製）を用いて測定し、耐刷試験開始時の膜厚と記録紙５万枚画像形成後の膜厚との差から感光体ドラム５万回転あたりの削れ量を求めた。削れ量が多い程、耐刷性が悪いと評価し、次の基準で判定した。
【０１３０】
＜判定基準＞
ＶＧ（very good、優良）：（削れ量ｄ＜０．８μｍ／５０ｋ回転
Ｇ（good、良好）：（０.８μｍ／５０ｋ回転≦削れ量ｄ＜１.０μｍ／５０ｋ回転
Ｂ（bad、不良）：（１.０μｍ／５０ｋ回転≦削れ量ｄ。
【０１３１】
＜総合評価＞
ＶＧ（very good、優良）：評価においてＶＧのみである
Ｇ（good、良好）：評価においてＢがなくＧである
Ｂ（bad、不良）：評価においてＢが１以上ある
【０１３２】
以上の評価結果を、単層型感光層の主要構成成分と共に表３に示す。
【表３】
2013037119.tif 000017
【０１３３】
実施例１〜３と比較例１との比較から、本発明の電子輸送物質は電気特性の向上に寄与していることがわかる。
実施例４では電荷輸送物質の含有量が少なく感度の低下は若干みられるが実使用上は問題ないレベルであった。
【０１３４】
実施例５では電荷輸送物質の含有量が多く膜強度の低下は若干みられる実使用上は問題ないレベルであった。
実施例１と実施例６との比較から、中間層によるブロッキング効果が確認できる。中間層を有さない実施例６の単層型感光体は、実使用上問題ないものの若干画像劣化が見られ、実施例１の単層型感光体に劣ることがわかる。
【符号の説明】
【０１３５】
１、２  電子写真感光体
１１  導電性支持体
１２  電荷発生物質
１３  電荷輸送物質
１４０  単層型感光層
１７  バインダ樹脂
１８  中間層
【０１３６】
３１  露光手段（半導体レーザ）
３２  帯電手段（コロナ帯電器）
３３  現像手段（現像器）
３３ａ  現像ローラ
３３ｂ  ケーシング
３４  転写手段（転写帯電器）３４
３５  定着手段（定着器）
３５ａ  加熱ローラ
３５ｂ  加圧ローラ
【０１３７】
３６  クリーニング手段（クリーナ）
３６ａ  クリーニングブレード
３６ｂ  回収用ケーシング
３７  分離手段
３８  ハウジング（ケーシング）
４１  矢符
４４  回転軸線
５１  転写紙
１００  電子写真装置（レーザプリンタ）
【図１】
2013037119.tif 000023
【図２】
2013037119.tif 000024
【図３】
2013037119.tif 000025